(57)【特許請求の範囲】
【請求項１】
還元金属粒子を含有する疎水性透明樹脂塗膜が透明基材上に積層され、該塗膜上に無電解めっき層がメッシュ状に積層され、該めっき層下の塗膜にめっき層と同一で一致したメッシュ状黒色部が形成されたものであることを特徴とする透視性電磁波シールド材。
【請求項２】
疎水性透明樹脂が疎水性のポリビニルアセタール、ポリカーボネート、ポリカルボジイミド、ポリイミドのいずれかであることを特徴とする請求項１記載の透視性電磁波シールド材。
【請求項３】
還元金属粒子を含有する疎水性透明樹脂塗膜を透明基材上に積層後、該塗膜を非水系無電解めっき液で処理後、該塗膜全面に無電解めっき層を形成すると同時に該塗膜を黒色にし、無電解めっき層上にメッシュ状エッチングレジスト層を形成し、非レジスト部の無電解めっき層及び該めっき層下の塗膜中の黒色部をエッチングにより除去後、必要に応じてエッチングレジスト層を剥離することを特徴とする透視性電磁波シールド材の製造方法。
【請求項４】
還元金属粒子を含有する疎水性透明樹脂塗膜を透明基材上に積層後、▲１▼非水系無電解めっき液で処理後、処理塗膜上にメッシュ状とは逆のパターンのめっきレジスト層を積層、又は▲２▼該樹脂塗膜上にメッシュ状とは逆のパターンのめっきレジスト層を積層後非水系無電解めっき液で処理した後、メッシュ状非レジスト部に無電解めっき層を形成すると同時に該塗膜を黒色にし、必要に応じてめっきレジスト層を剥離することを特徴とする透視性電磁波シールド材の製造方法。
【請求項５】
疎水性透明樹脂が疎水性のポリビニルアセタール、ポリカーボネート、ポリカルボジイミド、ポリイミドのいずれかであることを特徴とする請求項３記載の製造方法。
【請求項６】
疎水性透明樹脂が疎水性のポリビニルアセタール、ポリカーボネート、ポリカルボジイミド、ポリイミドのいずれかであることを特徴とする請求項４記載の製造方法。
【発明の詳細な説明】
【０００１】
【発明の属する技術分野】
本発明は、ディスプレイ装置前面等に設置し電磁波を遮蔽する透視性電磁波シールド材及びその製造方法に関するものである。
【０００２】
【従来の技術】
ディスプレイ装置前面等に設置される電磁波シールド材は、優れた電磁波シールド性能の他に、透視性に優れ且つ視野角が広いことが要求されている。この要求をみたす電磁波シールド材として特開平５−１６２８１号又は特開平１０−７２６７６号に記載された発明が知られている。すなわち、特開平５−１６２８１号発明は、
「透明なアクリル板上にセルロースアセテートプロピネートを塗布して親水性透明樹脂層を積層する。風乾後、塩酸酸性パラジウムコロイド触媒液に浸漬し、親水性透明樹脂に無電解メッキ核を形成し、水洗後、無電解銅メッキを行なう。その後塩化第二鉄を用いたレジスト法によりエッチングを行い無電解メッキ層をパターン化する。無電解メッキ層表面は金属光沢色で、パターン化された無電解メッキ層下の親水性透明樹脂層は黒色パターン部となる。」ものである。
【０００３】
又、特開平１０−７２６７６号の発明は、「透明基材上に還元性金属を含有する樹脂溶液を塗布、乾燥して塗膜を形成し、次いで必要に応じて還元処理した後、該塗膜全面に無電解メッキ層を形成すると同時に該塗膜を黒色にし、無電解メッキ層上に所望のパターンのレジスト部を形成し、非レジスト部の無電解メッキ層および該無電解メッキ層下の塗膜中の黒色部をエッチングにより除去することを特徴とする透視性電磁波シールド材料の製造方法であり、還元性金属として、金属の塩もしくは錯体、又は還元金属粒子を用いる。」ものである。
【０００４】
【発明が解決しようとする課題】
しかしながら、特開平５−１６２８１号の発明は、▲１▼無電解メッキ工程の前に塩酸酸性パラジウムコロイド触媒液に浸漬し、親水性透明樹脂に無電解メッキ核（触媒）を形成する必要があった。
【０００５】
しかもこの方法は、▲２▼無電解メッキ核が基板両面に吸着し、両面メッキされるため、メッキコストが高くなるという問題があった。また▲３▼塗膜形成面のみをメッキするためには、反対面にメッキ防止処理が必要となり、工程数が増加し、製造コストが上昇するという問題があった。また、▲４▼基板を触媒液中に浸漬する際に著しい塗膜密着性の低下を伴うという問題があった。
【０００６】
更に、▲５▼基板を触媒液に浸漬することで塗膜中へ触媒を浸透させるため、触媒分布を塗膜厚方向に均一にすることが困難であり、メッキによる塗膜の黒色化を安定かつ効率的に行なうことが困難であった。その結果として、黒化度にバラツキ（黒さむら）が生じ視認性の悪いものとなった。更に、▲６▼メッキ密着性が低くバラツキもあるため、メッキ層のパターン化や切り出し等の加工の際はく離による欠陥（不良品）を生じ易く歩留まりが悪いという問題があった。
【０００７】
更に、▲７▼親水性樹脂を用いるため、最終加工（メッシュ状めっきパターン形成）後の耐久性に乏しいものであった。具体的には、めっきにより折角黒色化した樹脂層が耐久（高温・高湿・冷熱サイクル）試験後に脱色（これに伴い視認性が低下）、又、めっき密着性やシールド性能も低下した。
【０００８】
又、特開平１０−７２６７６号の発明は、特開平５−１６２８１号の発明の▲１▼〜▲６▼の問題を解決した画期的なものであったが、還元金属粒子含有樹脂塗膜を直接水系無電解めっきする上で親水性透明樹脂を用いる必要があり、特開平５−１６２８１号の発明同様▲７▼の問題があった。（但し、特開平５−１６２８１号の発明に比べ、シールド性能・めっき密着性・塗膜黒化度（視認性）の低下の度合は小さかった。）
【０００９】
【課題を解決するための手段】
本発明は、親水性透明樹脂に代え、疎水性透明樹脂を用いるもので、（１）還元金属粒子（めっき触媒）を含有する疎水性透明樹脂塗膜が透明基材上に積層され、該塗膜上に無電解めっき層がメッシュ状に積層され、該めっき層下の塗膜にめっき層と同一で一致したメッシュ状黒色部が形成されたものであることを特徴とする透視性電磁波シールド材、
（２）疎水性透明樹脂が疎水性のポリビニルアセタール、ポリカーボネート、ポリカルボジイミド、ポリイミドのいずれかであることを特徴とする（１）記載の透視性電磁波シールド材、
（３）還元金属粒子（めっき触媒）を含有する疎水性透明樹脂塗膜を透明基材上に積層後、該塗膜を非水系無電解めっき液で処理後、該塗膜全面に無電解めっき層を形成すると同時に該塗膜を黒色にし、無電解めっき層上にメッシュ状（エッチング）レジスト層を形成し、非レジスト部の無電解めっき層及び該めっき層下の塗膜中の黒色部をエッチングにより除去後、必要に応じて（エッチング）レジスト層を剥離することを特徴とする透視性電磁波シールド材の製造方法、
（４）還元金属粒子（めっき触媒）を含有する疎水性透明樹脂塗膜を透明基材上に積層後、▲１▼非水系無電解めっき液で処理後、処理塗膜上にメッシュ状とは逆のパターンの（めっき）レジスト層を積層、又は▲２▼該樹脂塗膜上にメッシュ状とは逆のパターンの（めっき）レジスト層を積層後非水系無電解めっき液で処理した後、（メッシュ状非レジスト部に）無電解めっき層を形成すると同時に該塗膜を黒色にし、必要に応じて（めっき）レジスト層を剥離することを特徴とする透視性電磁波シールド材の製造方法、
（５）疎水性透明樹脂が疎水性のポリビニルアセタール、ポリカーボネート、ポリカルボジイミド、ポリイミドのいずれかであることを特徴とする（３）記載の製造方法、
（６）疎水性透明樹脂が疎水性のポリビニルアセタール、ポリカーボネート、ポリカルボジイミド、ポリイミドのいずれかであることを特徴とする（４）記載の製造方法、である。
【００１０】
【発明の実施の形態】
本発明の基材は用途によって選択され、透明であることが要求され、たとえば、ガラス板、プラスチックフィルム、プラスチックシート、プラスチック板等が挙げられる。また基材の形状も特に限定されない。
【００１１】
基材に使用されるプラスチックとしては透明性の高い樹脂が好ましく、アクリル樹脂、ポリカーボネート、ポリエチレン、ＡＳ樹脂、酢酸ビニル樹脂、ポリスチレン、ポリプロピレン、ポリエステル、ポリサルホン、ポリエーテルサルホン、ポリ塩化ビニル、オレフィン・マレイミド共重合体、ノルボルネン系樹脂等が適当であるが、なかでも耐熱性の高い、オレフィン・マレイミド共重合体、ノルボルネン系樹脂が好ましい。
【００１２】
プラスチックの熱変形温度は  １４０〜３６０℃、熱線膨張係数は６．２×１０−５ｃｍ／ｃｍ・℃以下、鉛筆硬度は２Ｈ以上、曲げ強度は１，２００〜２，０００ｋｇｆ／ｃｍ２、曲げ弾性率は３０，０００〜５０，０００ｋｇｆ／ｃｍ２、引張強度は７００〜１，２００ｋｇｆ／ｃｍ２であることが好ましい。このようなプラスチックは、高温下でも反りにくく、傷つきにくいため広範な環境下で使用できる。
【００１３】
又、プラスチックの光線透過率は９０％以上、アッベ数は５０〜７０、光弾性定数（ガラス領域）の絶対値は１０×１０−ｌ３ｃｍ２／ｄｙｎｅ以下であることが好ましい。このようなプラスチックは、透明性が高く（明るく）、複屈折が小さい（２重像となりにくい）ため、ディスプレイの本来の画質、輝度等を損なわない。
【００１４】
基材に塗布する還元金属粒子分散樹脂溶液（塗布液）中の樹脂は、透明性が必要の他、還元金属粒子に対して良好な分散性を有する限りその種類を問わない。
【００１５】
使用される樹脂としては、メッキ液が還元金属粒子分散樹脂塗膜中に浸透し、還元金属粒子（メッキ触媒）が核となり反応し、メッキ金属が析出して黒色化させるため、工程上は、非水系無電解めっき液による前処理を必要としない親水性透明樹脂が有利である。
【００１６】
しかし、前述の最終加工（メッシュ状めっきパターン形成）後の耐久性を考慮すると、たとえ工程上若干不利（水系めっき前に非水系無電解めっき液による処理を必要とするため）であっても、耐久性の高い疎水性樹脂の方が好ましい。疎水性透明樹脂としては、疎水性ポリビニルアセタール、疎水性ポリカーボネート、疎水性ポリカルボジイミド、疎水性ポリイミド等が適当であるが、中でも疎水性ポリビニルブチラール等の疎水性ポリビニルアセタールが好ましい。
【００１７】
尚、ここで言う疎水性透明樹脂は、還元金属粒子を含有した透明樹脂塗膜の状態で直接水系無電解めっきしても、水系無電解めっき液が塗膜中へ殆ど浸透せず、その結果十分なめっき析出性及び塗膜黒化度が得られない樹脂のことである。ちなみに、ポリビニルアセタールは、水系めっき液に塗膜が若干溶解する又は水系めっき液が塗膜中へ十分浸透する（水溶性又は）親水性透明樹脂から非水系無電解めっき液による前処理無しには水系めっき液が塗膜中へ殆ど浸透しない疎水性透明樹脂まで幅広く存在する。
【００１８】
本発明に使用される還元金属粒子としては、めっき触媒となるもので、還元金属コロイド分散液中のコロイド粒子、あるいは該分散液から得られる還元金属粉であって、メッキ触媒活性を有し、塗膜内に均一に分散できる限り、金属の種類、粒径は問わない。かかる還元金属粒子は、大気又は湿気に対して安定であることが望ましい。具体例としては、周期律表第ＶＩＩＩ族の金属（Ｎｉ、Ｃｏ、Ｒｈ、Ｐｄなど）を含むコロイドで、還元Ｐｄコロイド粒子、あるいは、これより得られる還元Ｐｄ粉が特に好ましい。還元金属コロイド粒子は、特開平１−３１５３３４号公報に記載の方法で製造できる。すなわち、低級アルコール類と非プロトン極性化合物とからなる混合溶液中で金属の塩又は錯体を還元することによりコロイド分散液が得られる。
【００１９】
尚、還元金属粒子分散樹脂溶液（塗布液）は、通常上述の方法で得られた還元金属コロイド分散液又は還元金属粒子を樹脂溶液と混合して調製されるが、塗布液中の樹脂の一部又は全部が溶液状で共存下で金属の塩又は錯体が溶解又は分散した液に、還元剤（例えば、水素化ホウ素ナトリウム、水素化ホウ素リチウム、ジメチルアミンボラン等の水素化ホウ素化合物）を粉末又は溶液として添加・混合することでも調製できる（樹脂の一部が共存下で調製した場合は、還元後残りの樹脂を粉末又は溶液で加えれば良い）。後者の調製法を用いれば、一般にめっき触媒活性の高い塗布液（塗膜）を容易に得ることができる。又、工程数の削減（コストの削減）を図ることができる。
【００２０】
還元金属粒子の使用量は、０．５〜５０ＰＨＲ（樹脂量１００重量部に対する重量部）であることが好ましく、更に好ましくは１〜１０ＰＨＲの範囲にある。０．５ＰＨＲ未満では、めっき析出性・緻密性（光沢）に乏しく、５０ＰＨＲ超では塗膜物性が低下する。又、樹脂と還元金属粒子の組合せも、同様の観点から適宜選択すればよい。
【００２１】
本発明の還元金属粒子分散樹脂溶液（塗布液）をつくる溶媒は、樹脂を溶解可能で、還元金属粒子を混和、分散可能であればその種類を問わない。
【００２２】
例えば、メタノール、エタノール、クロロホルム、塩化メチレン、トリクロロエチレン、テトラクロロエチレン、ベンゼン、トルエン、キシレン、アセトン、酢酸エチル、ジメチルホルムアミド、ジメチルスルホキシド、ジメチルアセトアミド、Ｎ−メチルピロリドン等の単独又は混合溶媒が好ましく用いられる。用いる樹脂と還元金属粒子との組合せに応じて適宜に選択する。
【００２３】
溶媒の使用量は、適当な粘性、流動性を有するように、かつ基材に塗布するのに適するように選ばれる。
【００２４】
次に、透明性電磁波シールド材の製造方法について詳しく説明する。
【００２５】
（工程１）還元金属粒子分散樹脂塗膜形成
還元金属粒子分散樹脂溶液（塗布液）を任意形状の透明基材上に塗布し、乾燥することにより、還元金属粒子分散樹脂塗膜を形成する。塗布は、ハケ塗り、スプレー塗装、ディップコート、ロールコート、ダイコート、カレンダーコート、スピンコート、バーコート等の通常の塗布方法を基材の形状に応じて選択する。
【００２６】
また、塗膜形成は、樹脂の種類、濃度、塗膜厚さ等に応じて条件（温度、時間等）が決定される。通常、不揮発分濃度が０．０５〜２０ｗｔ％で塗布される。塗膜厚は０．２〜１０μｍ、好ましくは０．５〜５μｍとする。
【００２７】
尚、同様の塗膜は、還元金属粒子を分散しない樹脂だけの塗膜を非水系めっき触媒液中に浸漬することでも形成することができる。非水系めっき触媒液としては前述の還元金属コロイド分散液が使用できる。
【００２８】
（工程２）水系無電解めっきの前処理
一般に疎水性樹脂塗膜は耐めっき液性が高く水系無電解めっき液が塗膜中へ浸透しにくいため、めっき析出性及びめっき後の塗膜黒化度は極めて低い。そこで通常、非水系無電解めっき液で前処理後、（必要に応じて、メタノール等で洗浄、常温〜１００℃で１〜３０分間乾燥後）水系無電解めっきを行なう。これにより、水系めっき初期のめっき析出性及び水系めっき後のめっき密着性・塗膜黒化度は著しく向上する。これは、非水系無電解めっき液の塗膜中への浸透力が極めて高く、塗膜中で効率よく金属が析出するためである。
【００２９】
非水系無電解めっき液による処理は、通常（還元金属粒子分散樹脂）塗膜を形成した基材ごと常温の非水系無電解めっき液中に１〜１５分間浸漬することで行われるが、基材上の塗膜に対して非水系無電解めっき液を吹き付けてもよい。この処理は、次工程で水系無電解めっき液を浸透しやすくすることを目的とするため、金属光沢が出るまで行う必要はない。通常は、塗膜が黒色化すらしない段階でとどめる。（この処理は‘非水系のめっき’と言えなくないが、通常金属光沢が出るまで処理しないため、‘水系めっきの前処理’と位置付けた。）
【００３０】
尚、非水系無電解めっき液とは、「少なくとも金属の塩又は錯体及び還元剤を含む非水（有機溶剤）系溶液」のことである。金属の塩又は錯体は、有機溶剤に可溶で後述の還元剤にて接触的に（めっき触媒の存在下）還元されうるものであれば特に限定されない。具体例としては、鉄、コバルト、ニッケル、ルテニウム、ロジウム、パラジウム、白金、銅、銀、金等の元素周期律表（長周期型）の第Ｉｂ族又は第ＶＩＩＩ族に属する金属の硫酸塩、硝酸塩、塩化物、有機塩（例えば酢酸塩）、ベンゾニトリル錯体、アセチルアセトナト錯体、アンモニア錯体等が挙げられる。なかでも、硝酸ニッケル等が好適である。
【００３１】
又、非水系無電解めっき液中の金属の塩又は錯体の濃度も、有機溶剤に可溶な範囲であれば特に限定されないが、通常は１〜５０重量％、好ましくは５〜２５重量％で使用される。５０重量％超では処理時に析出したり分解したりし易い。１重量％未満では処理時の濃度変化率が大きく連続管理が容易でない。
【００３２】
還元剤は、有機溶剤に可溶で金属の塩又は錯体を直接還元することなく接触的に還元しうるものであれば特に限定されない。具体的には、アミノボラン、ジメチルアミンボラン等の水素化ホウ素化合物の他、ＦｅＳＯ４の如き第一鉄塩、次亜リン酸ソーダの如きリン酸水素金属塩、硫酸ヒドロキシルアミン、ハイドロサルファイト、ホルマリン等が挙げられる。なかでも、ジメチルアミンボラン等の水素化ホウ素化合物が好適である。
【００３３】
又、非水系無電解めっき液中の還元剤濃度は、有機溶剤に可溶な範囲であれば特に限定されないが、通常は０．１〜２０重量％、好ましくは０．２〜１０重量％で使用される。２０重量％超では処理時に析出したり分解したりし易い。０．１重量％未満では処理時の濃度変化率が大きく連続管理が容易でない。
【００３４】
有機溶剤は、金属の塩又は錯体及び還元剤を可溶であれば特に限定されない。具体例としては、塗布液調製時に用いた有機溶媒がそのまま挙げられる。なかでも、メタノール、エタノール等のアルコール類が好適である。
【００３５】
非水系無電解めっき液は、通常０〜５０℃、好ましくは１０〜３０℃で使用される。０℃未満では金属析出速度が低く実用的でない。５０℃超では金属析出速度が速くコントロール（液管理）が容易でない、又分解もしやすくなり実用的でない。処理時間は、金属析出速度を考慮し、目的に応じて適宜選択すればよい。
【００３６】
尚、簡便かつ（パターニン加工）精度良くメッシュ状めっきパターンを形成するには、非水系無電解めっき液による前処理後水系無電解めっき前に塗膜上にメッシュ状とは逆のパターンのめっきレジスト層を形成しておけばよい（水系無電解めっき時にはメッシュ状非レジスト部のみめっきされる）。めっきレジストは、耐めっき液性を有していれば種類・組成を問わない、又感光性でも非感光性でも構わない。要求されるパターン精度があまり高くない場合は、非感光性レジストを印刷して形成することが、生産性・コストの点で有利である。尚、めっきレジストは、通常めっき後に除去されるが、透明性が十分高ければそのまま残しても構わない。
【００３７】
ちなみに、めっきレジストが非水系無電解めっき液に対して耐性を有する場合は、非水系無電解めっき液による前処理及びめっきレジストパターン形成の順序は逆であっても構わない。
【００３８】
（工程３）水系無電解めっき
（工程２）でメッキ下地（触媒）化された被メッキ物（透明基材上の塗膜）は、無電解メッキ工程に移され、所望の金属メッキ物即ち、塗膜上にメッシュ状めっきパターンが形成された。同時にメッシュ状パターン部塗膜が黒色化された（透明基材側からみれば黒色のメッシュ状パターンを有する）透視性電磁波シールド材となる。無電解メッキは通常行なわれている方法を目的に応じて選択すればよく、例えばＮｉメッキ、Ｃｕメッキ等が代表的である。
【００３９】
尚、（工程２）で必要に応じてめっきレジストをはく離する場合においては、レジスト部をアルカリ水溶液、メタノール、エタノール等のはく離液に浸漬（揺動又は超音波併用）する及び／又ははく離液をスプレーにて吹きつける等して除去すればよい。
【００４０】
ちなみに、（工程２）でめっきレジスト層を形成しない場合は、（工程３）で全面めっき（塗膜は全面黒色化）されるため、エッチング加工が必要である。
【００４１】
まず、全面めっき層上にメッシュ状のエッチングレジスト層を形成する。メッシュ状のエッチングレジスト層は印刷法、フォトリソ法等一般に知られている方法で形成するとよい。
【００４２】
次に、非レジスト部の不要な無電解メッキ層および不要な黒色部をエッチング液で処理して除去する。（エッチング液は、無電解めっき層の金属の種類により適宜選択する。例えば、無電解めっき層の金属が銅やニッケルであればエッチング液として塩化第二鉄等を使用するとよい。）
その結果、パターン化された無電解メッキ層下にそれと同一のパターンの黒色部が塗膜に形成される。また、無電解メッキ層と黒色が除去された部分は透視性を有する。その後、レジスト部をアルカリ水溶液など、レジスト膜を溶解するような剥離液に浸漬、あるいは吹き付けて除去する。
【００４３】
このような方法でもメッシュ状めっきパターンを有する透視性電磁波シールド材が作製できる。
【００４４】
透視性電磁波シールド材の透明基材（厚さ２ｍｍ）屈折率１．４９、光透過率９３％、平均粗さＲａ４０Å）側から見た塗膜の黒化度は、光学濃度（入射角７°、正反射を含まない場合）で２．９以上であることが好ましい。光学濃度が２．９未満では、塗膜の黒化度が低く視認性が悪い（光学濃度が低いほどめっき光沢が強くまぶしい）。光学濃度が２．９以上では、塗膜の黒化度が十分高く視認性は良好である（くっきり見える）。４．０を超えると実質的に肉眼では視認性がそれ以上向上しない。
【００４５】
透視性電磁波シールド材の光透過率は６５％以上、３０〜１，０００ＭＨｚにおけるシールド性能は４０ｄＢ以上であることが好ましい。光透過率が６５％未満では暗く、シールド性能が４０ｄＢ未満では実用レベルでない。
【００４６】
次に実施例及び比較例により本発明を具体的に説明する。
【００４７】
【実施例１】
塩化パラジウム（ＰｄＣｌ２）粉末を分散した疎水性ポリビニルブチラール（疎水性ＰＶＢ、電気化学工業（株）製「デンカブチラールＢＳ−５５」のｎ−ブタノール／エタノール溶液に水素化ホウ素ナトリウム（ＳＢＨ）のエタノール溶液を添加、混合して塗布液を調製した（ＰｄＣｌ２含有量；１．８２ＰＨＲ、疎水性ＰＶＢ濃度；２．８％、ｎ−ブタノール／エタノール重量比；７７／２３、ＳＢＨ／ＰｄＣｌ２モル比；０．７）。
【００４８】
この塗布液を４２インチ（９８０ｍｍ×５８０ｍｍ）サイズアクリル板上にディップコート法にて塗布、風乾後、９５℃で１時間乾燥してＰｄめっき触媒含有樹脂塗膜を形成した（塗膜厚３μｍ）。
【００４９】
この塗膜を常温の非水系無電解めっき液（組成（重量比）；硝酸ニッケル／ジメチルアミンボラン／エタノール＝１８０／９０／７３０）中に１分間浸漬し前処理した。
【００５０】
この塗膜上にメッシュ状とは逆のパターンのめっきレジスト層を形成した（帝国インキ製造（株）製めっきレジストインク「ＳＰ  ２１００  ＡＵクリヤー」をスクリーン印刷後９５℃で５分間乾燥）後、奥野製薬工業（株）製無電解銅めっき液（水系）「ＯＰＣ−カッパーＨ」（５０℃）中で１５分間浸漬（めっき）した。（尚、めっき後のめっきレジストは常温のメタノール中に１５秒間浸漬（超音波併用）して剥離した。）
【００５１】
この結果、アクルル板上の塗膜表面が銅光沢、塗膜裏面（アクリル板側から観察）が濃黒色のメッシュ状（ライン／スペース＝２５μｍ／１２５μｍの格子状）パターンを有する透視性電磁波シールド材が作製できた。
【００５２】
この電磁波シールド材は、シールド性能、光透過率（透視性）、塗膜黒化度（視認性）、めっき密着性、未処理塗膜安定性、耐久性（耐熱・耐湿・冷熱サイクル）ともに良好であった。特に、未処理塗膜安定性、耐久性が後述の比較例１（特開平１０−７２６７６号）に比べ、著しく優れていた。
【００５３】
【実施例２】
実施例１において、めっきレジスト層を形成せずに実施例１と同じ条件にて銅めっきした。この結果アクリル板上塗膜表面（全面）が銅光沢、塗膜裏面（全面）が濃黒色を呈した。
【００５４】
この銅めっき品に対して、東京応化工業（株）製エッチングレジスト「ＰＭＥＲ  Ｐ−ＤＦ４０Ｓ」をメーカー推奨条件にて塗布・プリベーク（塗膜厚５μｍ）・露光（メッシュ状パターンのフォトマスク使用）・現像してメッシュ状レジストパターンを形成した。このレジストパターン形成品をエッチング液（２０％化第二鉄／１．７５％水溶液）に浸漬し、銅めっき被膜及び塗膜中の黒色銅をエッチング除去した後、不要となったレジストを剥離し透視性電磁波シールド材を作製した。
【００５５】
この電磁波シールド材は、実施例１同様良好な各性能を示した（但し、パターニング加工精度は実施例１より劣っていた）。
【００５６】
【実施例３】
実施例１のＰｄめっき触媒（還元金属粒子）含有樹脂塗膜の形成方法において、疎水性ＰｄＣｌ２分散ＰＶＢ溶液に水素化ホウ素ナトリウム溶液を添加・混合した塗布液を塗布・乾燥する代わりに、予め形成しておいた疎水性ＰＶＢのみの塗膜を非水系Ｐｄコロイドめっき触媒液中に浸漬することで樹脂塗膜中へＰｄコロイドを浸透・分散させ形成した。尚、塗膜厚方向でのＰｄコロイド分布は、実施例１では均一であったのに対し、この場合では傾斜がみられた（塗膜表層程、高濃度であった）。これ以外は、実施例１と同じ方法・条件にて透視性電磁波シールド材を作製した。
【００５７】
この電磁波シールド材は、実施例１に比べめっき析出性は優れていたが、めっき密着性及び塗膜黒化度は劣っていた。但し、後述の比較例２（特開平５−１６２８１号）と比べ、特に未処理塗膜安定性及び耐久性が著しく優れていた。
【００５８】
【実施例４】
実施例１の塗布液において、疎水性ＰＶＢのｎ−ブタノール／エタノール溶液の代わりにポリカーボネート（ＰＣ）のクロロホルム溶液、又水素化ホウ素ナトリウムのエタノール溶液の代わりにクロロホルム溶液を使用して塗布液を調整した。
【００５９】
この塗布液を４２インチ（９８０ｍｍ×５８０ｍｍ）サイズポリエチレンテレフタレート（ＰＥＴ）フィルム上にロールコート法にて塗布後、６０℃で３０分間更に８０℃で３０分間乾燥してＰｄめっき触媒含有樹脂塗膜を形成した（塗膜厚３μｍ）。
【００６０】
これ以外（以降）は、実施例１と同じ方法・条件にて透視性電磁波シールド材（フィルム）を作製した。
【００６１】
この電磁波シールド材（フィルム）は、実施例１と同様良好な各性能を示した。特に、直接ディスプレイパネルに貼り合せて使用した際、極めて鮮明であった。
【００６２】
【実施例５】
実施例１の塗布液において、疎水性ＰＶＢのｎ−ブタノール／エタノール溶液の代わりに日清紡（株）製ポリカルボジイミド（ＰＣＤ）のテトラヒドロフラン溶液、又水素化ホウ素ナトリウムのエタノール溶液の代わりにテトラヒドロフラン溶液を使用して塗布液を調整した。
【００６３】
この塗布液を４２インチ（９８０ｍｍ×５８０ｍｍ）サイズガラス板上にダイコート法にて塗布後、６０℃で３０分間更に１８０℃で３０分間乾燥してＰｄめっき触媒含有樹脂塗膜を形成した（塗膜厚３μｍ）。
【００６４】
これ以外（以降）は、実施例１と同じ方法・条件にて透視性電磁波シールド材を作製した。
【００６５】
この電磁渡シールド材は、実施例１と同様良好な各性能を示した。特に、耐久性（耐熱性）が優れていた。
【００６６】
【実施例６】
実施例１の塗布液において、疎水性ＰＶＢのｎ−ブタノール／エタノール溶液の代わりに日産化学工業（株）製高透明性ポリイミド（ＰＩ）ワニス「ＲＮ−８１２」（Ｎ−メチルピロリドン溶液）、又水素化ホウ素ナトリウムのエタノール溶液の代わりにＮ−メチルピロリドン（ＮＭＰ）溶液を使用して塗布液を調整した。
【００６７】
この塗布液を４２インチ（９８０ｍｍ×５８０ｍｍ）サイズガラス板上にスピンコート法にて塗布後、８０℃で３０分間更に２５０℃で３０分間乾燥してＰｄめっき触媒含有樹脂塗膜を形成した（塗膜厚３μｍ）。
【００６８】
これ以外（以降）は、実施例１と同じ方法・条件にて透視性電磁波シールド材を作製した。
【００６９】
この電磁波シールド材は、実施例１と同様良好な各性能を示した。特に、耐久性（耐熱性）が極めて優れていた。
【００７０】
【比較例１】
ケン化度８０％のポリビニルアルコール（ＰＶＡ）の（冷）水溶液と奥野製薬工業（株）製塩酸酸性パラジウム（Ｐｄ）コロイドめっき触媒液「ＯＰＣ−８０キャタリストＭ」を混合し塗布液を調製した（ＰｄＣｌ２換算Ｐｄ含有量及び樹脂濃度は実施例１と同じとした）。
【００７１】
この塗布液を４２インチ（９８０ｍｍ×５８０ｍｍ）サイズアクリル板上にディップコート法にて塗布後、６０℃で３０分間更に９５℃で３０分間乾燥してＰｄめっき触媒含有樹脂塗膜を形成した（塗膜厚３μｍ）。
【００７２】
この塗膜上に、実施例１と同じ条件にてめっきレジスト層を形成して無電解銅めっきした後めっきレジストを剥離して実施例１と同様の透視性電磁波シールド材を作製した。
【００７３】
【比較例２】
比較例１のＰｄめっき触媒含有樹脂塗膜の形成方法において、ＰＶＡ水溶液とＰｄコロイド触媒液を混合した塗布液を塗布・乾燥する代わりに、予め形成しておいたＰＶＡのみの塗膜を塩酸酸性Ｐｄコロイドめっき触媒液中に浸漬することで樹脂塗膜中へＰｄコロイドを浸透・分散させ形成した。尚、塗膜厚方向でのＰｄコロイド分布は、比較例１では均一であったのに対し、この場合では傾斜がみられた（塗膜表層程、高濃度であった）。これ以外は、比較例１と同じ方法・条件にて透視性電磁波シールド材を作製した。
【００７４】
この電磁波シールド材は、比較例１に比べめっき析出性は優れていたが、めっき密着性及び塗膜黒化度は劣っていた。特に、実施例３に比べ未処理塗膜安定性及び耐久性が著しく劣っていた。
【００７５】
【比較例３】
実施例１の作製方法（工程）において、非水系無電解めっき液による前処理を除いて作製を試みた。その結果、水系無電解めっき液は樹脂塗膜中へ殆ど浸透せず、めっきそのものが殆ど析出しなかった。
【００７６】
尚、実施例１〜６、比較例１及び２の最終加工品（透視性電磁波シールド材）の電磁波シールド性能及び光透過率はほぼ同等であった。
【００７７】
尚、性能評価は次のように行った。又、評価結果を、【表１】、【表２】に示した。
１）未処理塗膜安定性
形成直後の塗膜同様に（問題なく）使える期間で評価した。
１日未満（×）、１日以上１週間未満（△）、１週間以上１ケ月未満（○）、１ケ月以上（◎）
２）水系めっき析出性
めっき金属析出の開始時間で評価した。
１０秒未満（◎）、１０秒以上３Ｏ秒未満（○）、３０秒以上１分未満（△）、１分以上（×）
３）水系めっき密着性
碁盤目テープテスト後の残存率（％）で評価した。
１００％（◎）、９０％以上（○）、９０％未満１０％以上（△）、１０％未満（×）
４）塗膜黒化度
村上色彩技術研究所製測色分光光度計「ＣＭＳ−３５ＳＰ」による光学濃度（入射角７°、反射光を含まない場合）で評価した。
２．９以上（◎）、２．９未満２．８以上（○）、２．８未満２．７以上（△）、２．７未満（×）
５）耐久性
耐久（耐熱・耐湿・冷熱サイクル）試験後のシールド材を以下の基準で評価した。
◎；各性能（シールド性能、めっき密着性、塗膜黒化度）の低下が全く見られない。
○；各性能の低下が若干見られるが、十分実用できる。
Δ；各性能の低下が見られ、用途によっては実用できない。
×；各性能の低下が著しく、実用できない。
【００７８】
【表１】
0004013021.tif 000002
【００７９】
【表２】
0004013021.tif 000003
【００８０】
【発明の効果】
本発明は次の効果を有する。
▲１▼未処理塗膜（めっき下地）の安定性が極めて高い（疎水性樹脂であるため）。
▲２▼最終加工品（電磁波シールド材）のシールド性能、めっき密着性、塗膜黒化度（視認性）等が良好で、かつ耐久性（耐熱・耐湿・冷熱サイクル）が極めて高い。
▲３▼パターン設計の制約が小さい。
▲４▼アースリード線との接続が容易。
▲５▼黒塗りが不要。
【００８１】
さらに、（実施例３を除けば、）
▲６▼塗膜形成・触媒付与（活性化）の工程が、触媒含有塗膜形成の１工程ですむため製造コストが低い。
▲７▼触媒含有塗膜を片面に形成するだけで片面めっきが可能、又めっき前処理により必要部分（メッシュ状パターン部）だけのめっきが可能であり、めっきコストが低い。
▲８▼触媒付与工程（塗膜密着性低下を伴う）が省略されるため、塗膜密着性の確保が容易。
▲９▼触媒が塗膜中に均一に分布しているため、めっきが確実に塗膜内部から析出し、少ない触媒量で効率良く黒色化が可能である（触媒コストが低い）。又、これにより塗膜とめっき金属が一体化するため、めっき密着性も高い。
【００８２】
このように本発明の効果は顕著である。